(57)【要約】      （修正有）【課題】効率が向上し、低電圧で動作し、寿命が長い有機発光ダイオードを提供する。【解決手段】発光層側の第１電子伝達層が特定の式で表される第１電子伝達マトリクス化合物を含み、カソード側の第２電子伝達層が第２電子伝達マトリクス化合物を含む、少なくとも２層の電子伝達層からなるＥＴＬ積層体と、レドックスｎドーパントとを含む有機発光ダイオード（ＯＬＥＤ）、およびＯＬＥＤを備えるデバイス。【選択図】図１
2018129502.tif 000002
【特許請求の範囲】
【請求項１】
アノード、カソード、上記アノードおよび上記カソードの間に配置された発光層、第１電子伝達マトリクスを有する第１電子伝達層、第２電子伝達マトリクスを有する第２電子伝達層、およびレドックスｎドーパントを備える有機エレクトロルミネッセンス素子であって、上記第１電子伝達層および上記第２電子伝達層は上記発光層および上記カソードの間に配置されており、上記第１電子伝達層は上記第２電子伝達層よりも上記発光層の近くに配置されており、上記第２電子伝達層は上記第１電子伝達層よりも上記カソードの近くに配置されており；少なくとも上記第１電子伝達マトリクスは化学式Ｉのマトリクス化合物を含み：
【化１】
2018129502.tif 000030
ここで、
Ａ１、Ａ２、Ａ３、およびＡ４は単結合、非置換または置換Ｃ６〜Ｃ３０アリーレン、および非置換または置換Ｃ１〜Ｃ３０ヘテロアリーレンから個別に選択され；
Ａ５は非置換または置換Ｃ６〜Ｃ４０アリール基および／または非置換または置換Ｃ２〜Ｃ４０ヘテロアリール基から選択され；
Ｒ１〜Ｒ５は個別に置換または非置換Ｃ６〜Ｃ３０アリール基、置換または非置換Ｃ２〜Ｃ３０ヘテロアリール基であり；
ａ〜ｅは個別に０または１および４≦ａ＋ｂ＋ｃ＋ｄ＋ｅ≦５の整数であり；
上記置換基において、少なくとも１つの水素は下記に置き換えられる：
（ｉ）重水素、
（ｉｉ）ハロゲン、
（ｉｉｉ）Ｃ２〜Ｃ６０第三級アミノ基、ここで、上記第三級アミノ基の窒素原子は個別に選択された２つのＣ１〜Ｃ３０ヒドロカルビル基に置換されるか、または上記Ｃ２〜Ｃ６０第三級アミノ基の上記窒素原子はＣ１〜Ｃ３０複素環基を形成する、
（ｉｖ）Ｃ２〜Ｃ６０ホスフィンオキシド基、ここで、上記ホスフィンオキシド基のリン原子はヒドロカルビル、ハロゲン化ヒドロカルビル、およびヒドロカルビルオキシから個別に選択された２つのＣ１〜Ｃ３０の基に置換されるか、または上記ホスフィンオキシド基の上記リン原子はＣ１〜Ｃ３０複素環基を形成する、
（ｖ）Ｃ１〜Ｃ２２シリル基、
（ｖｉ）Ｃ１〜Ｃ３０アルキル基、
（ｖｉｉ）Ｃ１〜Ｃ１０アルキルシリル基、
（ｖｉｉｉ）Ｃ６〜Ｃ２２アリールシリル基、
（ｉｘ）Ｃ３〜Ｃ３０シクロアルキル基、
（ｘ）Ｃ２〜Ｃ３０ヘテロシクロアルキル基、
（ｘｉ）Ｃ６〜Ｃ３０アリール基、
（ｘｉｉ）Ｃ２〜Ｃ３０ヘテロアリール基、
（ｘｉｉｉ）Ｃ１〜Ｃ２０アルコキシ基、
（ｘｉｖ）Ｃ１〜Ｃ３０パーフルオロ−ヒドロカルビル基、
（ｘｖ）Ｃ１〜Ｃ１０トリフルオロアルキル基、または
（ｘｖｉ）シアノ基。
【請求項２】
上記レドックスｎドーパントは、元素金属、電気的に中性な金属錯体、および／または電気的に中性な有機ラジカルから選択される、請求項１に記載の有機エレクトロルミネッセンス素子。
【請求項３】
上記電気的に中性な金属錯体および／または電気的に中性な有機ラジカルのレドックス電位は、フェロセン／フェロセニウム基準レドックス対に対するサイクリックボルタンメトリーによって測定した場合、−１．７Ｖよりも負の値であり、好ましくは−１．９Ｖよりも負の値であり、より好ましくは−２．１Ｖよりも負の値であり、さらに好ましくは−２．３Ｖよりも負の値であり、最も好ましくは−２．５Ｖよりも負の値である、請求項１または２に記載の有機エレクトロルミネッセンス素子。
【請求項４】
上記マトリクス化合物（Ｉ）は、化学式（Ｉａ）に記載の化合物である、請求項１〜３のいずれか１項に記載の有機エレクトロルミネッセンス素子。
【化２】
2018129502.tif 000031
ここで、化学式Ｉａにおいて、
Ａｒ１はＣ６〜Ｃ１２アリーレンおよびＣ１〜Ｃ１１ヘテロアリーレンから選択され；
Ｒ１〜Ｒ５は個別に置換または非置換Ｃ６〜Ｃ３０アリール基、置換または非置換Ｃ２〜Ｃ３０ヘテロアリール基であり；
ａ〜ｅは個別に０または１および４≦ａ＋ｂ＋ｃ＋ｄ＋ｅ≦５の整数であり；
Ｌは単結合、置換もしくは非置換Ｃ６〜Ｃ３０アリーレン基、または置換もしくは非置換Ｃ２〜Ｃ３０ヘテロアリーレン基であり；
ＥＴは、非置換Ｃ６〜Ｃ４０アリールもしくは非置換Ｃ５〜Ｃ４０ヘテロアリール基、または置換Ｃ６〜Ｃ４０アリールもしくは置換Ｃ５〜Ｃ４０ヘテロアリール基であり；
上記置換基において、少なくとも１つの水素は下記に置き換えられる：
（ｉ）重水素、
（ｉｉ）ハロゲン、
（ｉｉｉ）Ｃ２〜Ｃ６０第三級アミノ基、ここで、上記Ｃ２〜Ｃ６０第三級アミノ基の窒素原子は個別に選択された２つのＣ１〜Ｃ３０ヒドロカルビル基に置換されるか、またはＣ１〜Ｃ３０複素環基を形成する、
（ｉｖ）Ｃ２〜Ｃ６０ホスフィンオキシド基、ここで、上記ホスフィンオキシド基のリン原子はヒドロカルビル、ハロゲン化ヒドロカルビル、およびヒドロカルビルオキシから個別に選択された２つのＣ１〜Ｃ３０の基に置換されるか、または上記ホスフィンオキシド基の上記リン原子はＣ１〜Ｃ３０複素環基を形成する、
（ｖ）Ｃ１〜Ｃ２２シリル基、
（ｖｉ）Ｃ１〜Ｃ３０アルキル基、
（ｖｉｉ）Ｃ１〜Ｃ１０アルキルシリル基、
（ｖｉｉｉ）Ｃ６〜Ｃ２２アリールシリル基、
（ｉｘ）Ｃ３〜Ｃ３０シクロアルキル基、
（ｘ）Ｃ２〜Ｃ３０ヘテロシクロアルキル基、
（ｘｉ）Ｃ６〜Ｃ３０アリール基、
（ｘｉｉ）Ｃ２〜Ｃ３０ヘテロアリール基、
（ｘｉｉｉ）Ｃ１〜Ｃ２０アルコキシ基、
（ｘｉｖ）Ｃ１〜Ｃ３０パーフルオロ−ヒドロカルビル基、
（ｘｖ）Ｃ１〜Ｃ１０トリフルオロアルキル基、または
（ｘｖｉ）シアノ基。
【請求項５】
上記マトリクス化合物（Ｉ）は、化学式（Ｉｂ）に記載の化合物である、請求項１〜４のいずれか１項に記載の有機エレクトロルミネッセンス素子。
【化３】
2018129502.tif 000032
ここで、化学式Ｉｂにおいて、
Ｘ１〜Ｘ１１は個別にＮ、Ｃ、またはＣＲａであり；
Ｒａは個別に、水素、重水素、Ｃ１〜Ｃ３０アルキル基、Ｃ３〜Ｃ３０シクロアルキル基、Ｃ６〜Ｃ３０アリール基、Ｃ６〜Ｃ３０ジアリールアミン基、Ｃ１〜Ｃ３０アルコキシ基、Ｃ３〜Ｃ２１シリル基、Ｃ３〜Ｃ２１シリルオキシ基、Ｃ１〜Ｃ３０アルキルチオール基、Ｃ６〜Ｃ３０アリールチオール基、ハロゲン、Ｃ１〜Ｃ３０ハロゲン化ヒドロカルビル基、シアノ基であり；
Ｒ１〜Ｒ５は個別に置換または非置換Ｃ６〜Ｃ３０アリール基、置換または非置換Ｃ２〜Ｃ３０ヘテロアリール基であり；
ａ〜ｅは個別に０または１および４≦ａ＋ｂ＋ｃ＋ｄ＋ｅ≦５の整数であり；
Ｌは単結合、置換または非置換Ｃ６〜Ｃ３０アリーレン基、置換または非置換Ｃ２〜Ｃ３０ヘテロアリーレン基であり；
ＥＴは、非置換Ｃ６〜Ｃ４０アリールもしくは非置換Ｃ２〜Ｃ４０ヘテロアリール基、または置換Ｃ６〜Ｃ４０アリールもしくは置換Ｃ２〜Ｃ４０ヘテロアリール基であり；
上記置換基において、少なくとも１つの水素は下記に置き換えられる：
（ｉ）重水素、
（ｉｉ）ハロゲン、
（ｉｉｉ）Ｃ１〜Ｃ６０第三級アミノ基、ここで、上記Ｃ２〜Ｃ６０第三級アミノ基の窒素原子は個別に選択された２つのＣ１〜Ｃ３０ヒドロカルビル基に置換されるか、またはＣ１〜Ｃ３０複素環基を形成する、
（ｉｖ）Ｃ２〜Ｃ６０ホスフィンオキシド基、ここで、上記ホスフィンオキシド基のリン原子はヒドロカルビル、ハロゲン化ヒドロカルビル、およびヒドロカルビルオキシから個別に選択された２つのＣ１〜Ｃ３０の基に置換されるか、または上記ホスフィンオキシド基の上記リン原子はＣ１〜Ｃ３０複素環基を形成する、
（ｖ）Ｃ１〜Ｃ２２シリル基、
（ｖｉ）Ｃ１〜Ｃ３０アルキル基、
（ｖｉｉ）Ｃ１〜Ｃ１０アルキルシリル基、
（ｖｉｉｉ）Ｃ６〜Ｃ２２アリールシリル基、
（ｉｘ）Ｃ３〜Ｃ３０シクロアルキル基、
（ｘ）Ｃ２〜Ｃ３０ヘテロシクロアルキル基、
（ｘｉ）Ｃ６〜Ｃ３０アリール基、
（ｘｉｉ）Ｃ２〜Ｃ３０ヘテロアリール基、
（ｘｉｉｉ）Ｃ１〜Ｃ２０アルコキシ基、
（ｘｉｖ）Ｃ１〜Ｃ３０パーフルオロ−ヒドロカルビル基、
（ｘｖ）Ｃ１〜Ｃ１０トリフルオロアルキル基、または
（ｘｖｉ）シアノ基。
【請求項６】
上記化合物（Ｉ）は、式（Ｉｃ）に記載の化合物である、請求項１〜５のいずれか１項に記載の有機エレクトロルミネッセンス素子。
【化４】
2018129502.tif 000033
ここで、式Ｉｃにおいて、
Ｒ１〜Ｒ５は個別に置換または非置換Ｃ６〜Ｃ３０アリール基、置換または非置換Ｃ２〜Ｃ３０ヘテロアリール基であり；
ａ〜ｅは個別に０または１および４≦ａ＋ｂ＋ｃ＋ｄ＋ｅ≦５の整数であり、
Ｌは単結合、置換または非置換Ｃ６〜Ｃ３０アリーレン基、置換または非置換Ｃ２〜Ｃ３０ヘテロアリーレン基であり、
ＥＴは、非置換Ｃ６〜Ｃ４０アリールもしくは非置換Ｃ２〜Ｃ４０ヘテロアリール基、または置換Ｃ６〜Ｃ４０アリールもしくは置換Ｃ２〜Ｃ４０ヘテロアリール基であり；
上記置換基において、少なくとも１つの水素は下記に置き換えられる：
（ｉ）重水素、
（ｉｉ）ハロゲン、
（ｉｉｉ）Ｃ１〜Ｃ６０第三級アミノ基、ここで、上記Ｃ２〜Ｃ６０第三級アミノ基の窒素原子は個別に選択された２つのＣ１〜Ｃ３０ヒドロカルビル基に置換されるか、またはＣ１〜Ｃ３０複素環基を形成する、
（ｉｖ）Ｃ２〜Ｃ６０ホスフィンオキシド基、ここで、上記ホスフィンオキシド基のリン原子はヒドロカルビル、ハロゲン化ヒドロカルビル、およびヒドロカルビルオキシから個別に選択された２つのＣ１〜Ｃ３０の基に置換されるか、または上記ホスフィンオキシド基の上記リン原子はＣ１〜Ｃ３０複素環基を形成する、
（ｖ）Ｃ１〜Ｃ２２シリル基、
（ｖｉ）Ｃ１〜Ｃ３０アルキル基、
（ｖｉｉ）Ｃ１〜Ｃ１０アルキルシリル基、
（ｖｉｉｉ）Ｃ６〜Ｃ２２アリールシリル基、
（ｉｘ）Ｃ３〜Ｃ３０シクロアルキル基、
（ｘ）Ｃ２〜Ｃ３０ヘテロシクロアルキル基、
（ｘｉ）Ｃ６〜Ｃ３０アリール基、
（ｘｉｉ）Ｃ２〜Ｃ３０ヘテロアリール基、
（ｘｉｉｉ）Ｃ１〜Ｃ２０アルコキシ基、
（ｘｉｖ）Ｃ１〜Ｃ３０パーフルオロ−ヒドロカルビル基、
（ｘｖ）Ｃ１〜Ｃ１０トリフルオロアルキル基、または
（ｘｖｉ）シアノ基。
【請求項７】
上記ＥＴ基はＣ２〜Ｃ３０ヘテロアリール基である、請求項１〜６のいずれか１項に記載の有機エレクトロルミネッセンス素子。
【請求項８】
上記ＥＴ基はカルバゾリル基ではないという条件で、上記ＥＴ基は少なくとも１つのＮを含む、請求項１〜７のいずれか１項に記載の有機エレクトロルミネッセンス素子。
【請求項９】
上記レドックスｎドーパントは、実質的に安定したアルカリ金属、アルカリ土類金属、希土類金属、および遷移金属Ｔｉ、Ｖ、ＣｒおよびＭｎから選択される電気陽性金属であり；上記レドックスｎドーパントは、好ましくはＬｉ、Ｎａ、Ｋ、Ｒｂ、Ｃｓ、Ｍｇ、Ｃａ、Ｓｒ、Ｂａ、Ｓｍ、Ｅｕ、Ｔｍ、Ｙｂから選択され；より好ましくはＬｉ、Ｎａ、Ｋ、Ｒｂ、Ｃｓ、Ｍｇ、およびＹｂから選択され、さらに好ましくはＬｉ、Ｎａ、Ｃｓ、およびＹｂから選択され、最も好ましくはＬｉ、Ｎａ、およびＹｂから選択される、請求項１〜８のいずれか１項に記載の有機エレクトロルミネッセンス素子。
【請求項１０】
上記第２電子伝達マトリクスは少なくとも１つの窒素原子を含む複素環基を有し、および／または上記第２電子伝達マトリクスは少なくとも１つのホスフィンオキシド基を有する、請求項１〜９のいずれか１項に記載の有機エレクトロルミネッセンス素子。
【請求項１１】
有機発光ダイオードである、請求項１〜１０のいずれか１項に記載の有機エレクトロルミネッセンス素子。
【請求項１２】
請求項１〜１１に記載の有機エレクトロルミネッセンス素子を備える電子デバイスであって、好ましくは、上記電子デバイスは表示装置であり、より好ましくは、上記表示装置は請求項１１に記載の有機発光ダイオードを備える、電子デバイス。
【発明の詳細な説明】
【発明の詳細な説明】
【０００１】
〔技術分野〕
本発明は、有機エレクトロルミネッセンス素子に関し、特に、第１電子伝達層が第１電子伝達マトリクス化合物を含み第２電子伝達層が第２電子伝達マトリクス化合物を含む少なくとも２層の電子伝達層からなるＥＴＬ積層体と、レドックスｎドーパントとを含む有機発光ダイオード（ＯＬＥＤ）、および当該ＯＬＥＤを備えるデバイスに関する。
【０００２】
〔背景技術〕
自家発光性デバイスである有機発光ダイオード（ＯＬＥＤ）は、広い視野角、優れたコントラスト、迅速な反応、高い明度、優れた駆動電圧特性、および色の再現性を有する。典型的なＯＬＥＤはアノード、正孔伝達層ＨＴＬ、発光層ＥＭＬ、電子伝達層ＥＴＬ、およびカソードを備え、これらが順に基板上に積層されている。ここで、ＨＴＬ、ＥＭＬ、およびＥＴＬは、有機化合物から形成された薄膜である。
【０００３】
電圧がアノードおよびカソードに印加される際、アノードから注入された正孔はＨＴＬを通ってＥＭＬに移動し、カソードから注入された電子はＥＴＬを通ってＥＭＬに移動する。正孔および電子は、ＥＭＬにおいて再結合し、励起子を発生させる。励起子が励起状態から基底状態に下降する際、光が発せられる。明度／輝度が高い状態での動作電圧を可能な限り低くし、正孔および電子の注入および流れの均衡を保つことを目的として、上述した構造を有するＯＬＥＤが優れた効率および／または長寿命を有するように、改良された材料の開発が望まれ続けている。
【０００４】
低動作電圧および高電流密度／高輝度を実現するための確立されたアプローチの１つとして、電荷注入層／伝達層における電気的ｐ型ドーピングおよび／または電気的ｎ型ドーピングが挙げられ、特に、高電荷キャリア濃度のドープされた層を生成するレドックスドーピングが挙げられる。本願の著作者の内の数人は、先の出願であるＰＣＴ出願番号ＫＲ２０１５−０１２５５１において、嵩高い芳香族基を適切に設計された電子伝達ユニットと組み合わせた新規な電子伝達マトリクス化合物を開発し、エミッター層と電気的にドープされた電子伝達層との間に挟まれた層の中にその発明の電子伝達マトリクス化合物が含まれている場合に、それらの層を備えるＯＬＥＤデバイスが特に有望な成果をもたらすことを首尾よく証明した。デバイスのパフォーマンスをさらに向上させるために、本発明は、レドックスドープされた電子伝達層を備えるＯＬＥＤにおける独創的な電荷伝達化合物を提供する。
【０００５】
〔開示内容〕
本発明の態様は、外部量子効率ＥＱＥ等の効率の向上、低動作電圧、および長寿命を達成するために、発光層および少なくとも２層の電子伝達層（ＥＴＬ）を備える有機発光デバイスを提供し、特に、トップエミッション型および／またはボトムエミッション型有機発光ダイオード（ＯＬＥＤ）中に使用される有機発光デバイスを提供する。
【０００６】
本発明の他の態様は、少なくとも１つのＯＬＥＤを備える電子デバイスを提供する。
【０００７】
本発明の一態様によれば、アノード、カソード、上記アノードおよび上記カソードの間に配置された発光層、第１電子伝達マトリクスを有する第１電子伝達層、第２電子伝達マトリクスを有する第２電子伝達層、およびレドックスｎドーパントを備えるエレクトロルミネッセンス素子であって、上記第１電子伝達層および上記第２電子伝達層は上記発光層と上記カソードとの間に配置されており、上記第１電子伝達層は上記第２電子伝達層よりも発光層の近くに配置されており、上記第２電子伝達層は上記第１電子伝達層よりも上記カソードの近くに配置されており；少なくとも上記第１電子伝達マトリクスは式Ｉに示すマトリクス化合物を含み：
【０００８】
【化１】
2018129502.tif 000003
【０００９】
ここで、
Ａ１、Ａ２、Ａ３、およびＡ４は単結合、非置換または置換Ｃ６〜Ｃ３０アリーレン、および非置換または置換Ｃ１〜Ｃ３０ヘテロアリーレンから個別に選択され；
Ａ５は非置換または置換Ｃ６〜Ｃ４０アリール基および／または非置換または置換Ｃ２〜Ｃ４０ヘテロアリール基から選択され；
Ｒ１〜Ｒ５は個別に置換または非置換Ｃ６〜Ｃ３０アリール基、置換または非置換Ｃ２〜Ｃ３０ヘテロアリール基であり；
ａ〜ｅは個別に０または１および４≦ａ＋ｂ＋ｃ＋ｄ＋ｅ≦５の整数であり；
上記置換基において、少なくとも１つの水素は下記に置き換えられる、エレクトロルミネッセンス素子を提供する。
【００１０】
（ｉ）重水素、
（ｉｉ）ハロゲン、
（ｉｉｉ）Ｃ２〜Ｃ６０第三級アミノ基、ここで、上記第三級アミノ基の上記窒素原子は個別に選択された２つのＣ１〜Ｃ３０ヒドロカルビル基に置換されるか、または上記Ｃ２〜Ｃ６０第三級アミノ基の上記窒素原子はＣ１〜Ｃ３０複素環基を形成する、
（ｉｖ）Ｃ２〜Ｃ６０ホスフィンオキシド基、ここで、上記ホスフィンオキシド基の上記リン原子はヒドロカルビル、ハロゲン化ヒドロカルビル、およびヒドロカルビルオキシから個別に選択された２つのＣ１〜Ｃ３０の基に置換されるか、または上記ホスフィンオキシド基の上記リン原子はＣ１〜Ｃ３０複素環基を形成する、
（ｖ）Ｃ１〜Ｃ２２シリル基、
（ｖｉ）Ｃ１〜Ｃ３０アルキル基、
（ｖｉｉ）Ｃ１〜Ｃ１０アルキルシリル基、
（ｖｉｉｉ）Ｃ６〜Ｃ２２アリールシリル基、
（ｉｘ）Ｃ３〜Ｃ３０シクロアルキル基、
（ｘ）Ｃ２〜Ｃ３０ヘテロシクロアルキル基、
（ｘｉ）Ｃ６〜Ｃ３０アリール基、
（ｘｉｉ）Ｃ２〜Ｃ３０ヘテロアリール基、
（ｘｉｉｉ）Ｃ１〜Ｃ２０アルコキシ基、
（ｘｉｖ）Ｃ１〜Ｃ３０パーフルオロ−ヒドロカルビル基、
（ｘｖ）Ｃ１〜Ｃ１０トリフルオロアルキル基、または
（ｘｖｉ）シアノ基。
【００１１】
さらなる実施形態によれば、第１電子伝達層は式（Ｉ）に記載の第１マトリクス化合物からなる。
【００１２】
デバイスの特定の態様についての詳細は後述する。
【００１３】
エレクトロルミネッセンス素子、例えば、ＯＬＥＤの動作条件は、本明細書の実験パートにおいて記載する。
【００１４】
本発明のさらなる態様によれば、エレクトロルミネッセンス素子は有機発光ダイオードＯＬＥＤであってもよい。
【００１５】
本明細書において、「Ａ１、Ａ２、Ａ３、およびＡ４は個別に単結合から選択される」とは、「Ａ１、Ａ２、Ａ３、およびＡ４」が単結合として選択される場合、「Ａ１、Ａ２、Ａ３、およびＡ４」が共に１つの単結合を形成することを意味する。
【００１６】
本明細書において、「Ａ１、Ａ２、Ａ３、およびＡ４は個別に単結合から選択される」とは、その中の少なくとも２つの直接接続した部分、例えば、「Ａ１、Ａ２」が単結合として選択される場合、それらの接続した部分が共に単結合を形成することを意味する。
【００１７】
本明細書において、「Ａ１、Ａ２、Ａ３、およびＡ４は個別に単結合から選択される」とは、その中の少なくとも３つの直接接続した部分、例えば、「Ａ２、Ａ３、Ａ４」が単結合として選択される場合、それらの直接接続した部分が共に単結合を形成することを意味する。
【００１８】
本明細書において、「置換基において、少なくとも１つの水素は下記に置き換えられる」という記載は、特に断りのない限り、Ａ１、Ａ２、Ａ３、Ａ３、およびＡ５に関連し；Ｒ１〜Ｒ５に関連し；Ａｒ１に関連し；Ｌに関連し；ならびにＥＴに関連する。
【００１９】
本明細書において、他に定義されていない場合、「置換された」とは、重水素、Ｃ１〜Ｃ１２アルキル、およびＣ１〜Ｃ１２アルコキシに置換されたものを指す。
【００２０】
本明細書において、他に定義されていない場合、「アルキル基」とは飽和脂肪族ヒドロカルビル基を指す。アルキル基はＣ１〜Ｃ１２アルキル基であってもよい。より具体的には、アルキル基はＣ１〜Ｃ１０アルキル基またはＣ１〜Ｃ６アルキル基であってもよい。例えば、Ｃ１〜Ｃ４アルキル基はアルキル鎖において１〜４つの炭素を含み、メチル、エチル、プロピル、イソプロピル、ｎ−ブチル、イソブチル、ｓｅｃ−ブチル、およびｔ−ブチルから選択されてもよい。
【００２１】
アルキル基の具体例としては、メチル基、エチル基、プロピル基、イソプロピル基、ブチル基、イソブチル基、ｔ−ブチル基、ペンチル基、ヘキシル基、が挙げられる。
【００２２】
「シクロアルキル」という用語は、対応するシクロアルカンに含まれる環原子から１つの水素原子を形式的に取り除くことによってシクロアルカンから得られた飽和ヒドロカルビル基を指す。シクロアルキル基の例としては、シクロプロピル基、シクロブチル基、シクロペンチル基、シクロヘキシル基、メチルシクロヘキシル基、アダマントリー基、等が挙げられる。
【００２３】
本明細書において、「アリール基」は、対応する芳香族炭化水素に含まれる芳香族環から１つの水素原子を形式的に取り除くことによって生成することができるヒドロカルビル基を指す。芳香族炭化水素とは、少なくとも１つの芳香族環または芳香族環構造を含む炭化水素を指す。芳香族環または芳香族環構造は共有結合型炭素原子の平面環または環構造を指し、平面環または環構造はヒュッケル則を満たす非局在化電子の共役系を含む。アリール基の例としては、フェニラートリル等の単環基、ビフェニリル等の単結合によって結合したより多い芳香族環を有する多環基、およびナフチルまたはフルオレン−２−イル等の縮合環を備える多環基、が挙げられる。
【００２４】
同じように、ヘテロアリールとは、少なくとも１つのそのような環を有する化合物における複素環式芳香族環から１つの環状水素を形式的に取り除くことによって得られた基であると理解される。
【００２５】
ヘテロシクロアルキルとは、少なくとも１つのそのような環を有する化合物における飽和複素環リングから１つの環状水素を形式的に取り除くことによって得られた基であると理解される。
【００２６】
「ヘテロ」という用語は、共有結合型炭素原子によって形成され得る構造中の少なくとも１つの炭素原子が別の多価原子に置き換えられることを指す。好ましくは、ヘテロ原子はＢ、Ｓｉ、Ｎ、Ｐ、Ｏ、Ｓから選択され；より好ましくはＮ、Ｐ、Ｏ、Ｓから選択される。
【００２７】
本明細書において、単結合とは直接結合を指す。
【００２８】
本発明の文脈において、「異なる」とは化合物が同一の化学構造を有さないことを意味する。
【００２９】
「有さない（free of）」、「含まない（does not contain）」、「備えない（does not comprise）」という記載は、堆積前の化合物に存在し得る不純物を排除しない。不純物は、本発明によって達成される目的に対して技術的な効果を有さない。
【００３０】
「接触しながら挟まれる」という記載は、３つの層を配置する場合に真ん中の層が隣接する２つの層に直接接触する配置を指す。
【００３１】
本明細書において、正孔特性とは電界が印加された場合に正孔を形成するために電子を提供する能力を指し、アノードに形成された正孔は、最高被占分子軌道（ＨＯＭＯ）レベルによる導電特性のために、発光層に容易に注入されて発光層中で容易に伝達され得ることを指す。
【００３２】
さらに、電子特性とは電界が印加された場合に電子を受容する能力を指し、カソードに形成された電子は、最低空分子軌道（ＬＵＭＯ）レベルによる導電特性のために、発光層に容易に注入されて発光層中で容易に伝達され得ることを指す。
【００３３】
〔有利な効果〕
驚くべきことに、特に電圧および／または効率について当該技術分野で知られている有機エレクトロルミネッセンス素子よりも優れた様々な態様の本発明の有機発光デバイスが、本発明の基礎をなす課題を解決することがわかった。これらの要素は高効率を達成するために重要であり、これにより、例えば携帯表示装置といった携帯機器の電池寿命が増加する。
【００３４】
驚くべきことに、有機エレクトロルミネッセンス素子を青色蛍光素子として使用した場合に特に良好なパフォーマンスが実現されることを発明者らは発見した。
【００３５】
本明細書に記載の、好ましい特定の構成が特に有益であることが分かった。
【００３６】
さらに、高効率および／または長寿命の有機エレクトロルミネッセンス素子を実現可能である。
【００３７】
以下、一実施形態に係る、第１および第２電子伝達層を備えるＥＴＬ積層体について記載する。
【００３８】
〔第１電子伝達マトリクス化合物〕
発光層の外側の本発明のデバイスに含まれる他の化合物と同様に、エレクトロルミネッセンス素子、例えば、ＯＬＥＤの動作条件下において、第１電子伝達マトリクス化合物は発光しなくてもよい。
【００３９】
さらなる実施形態によれば、第１マトリクス化合物は式（Ｉａ）に記載の化合物である。
【００４０】
【化２】
2018129502.tif 000004
【００４１】
ここで、式Ｉａにおいて、
Ａｒ１はＣ６〜Ｃ１２アリーレンおよびＣ１〜Ｃ１１ヘテロアリーレンから選択され；
Ｒ１〜Ｒ５は個別に置換または非置換Ｃ６〜Ｃ３０アリール基、置換または非置換Ｃ２〜Ｃ３０ヘテロアリール基であり；
ａ〜ｅは個別に０または１および４≦ａ＋ｂ＋ｃ＋ｄ＋ｅ≦５の整数であり；
Ｌは単結合、置換もしくは非置換Ｃ６〜Ｃ３０アリーレン基、または置換もしくは非置換Ｃ２〜Ｃ３０ヘテロアリーレン基であり；
ＥＴは、非置換Ｃ６〜Ｃ４０アリールもしくは非置換Ｃ５〜Ｃ４０ヘテロアリール基、または置換Ｃ６〜Ｃ４０アリールもしくは置換Ｃ５〜Ｃ４０ヘテロアリール基であり；
上記置換基において、少なくとも１つの水素は下記に置き換えられる：
（ｉ）重水素、
（ｉｉ）ハロゲン、
（ｉｉｉ）Ｃ２〜Ｃ６０第三級アミノ基、ここで、上記Ｃ２〜Ｃ６０第三級アミノ基の上記窒素原子は個別に選択された２つのＣ１〜Ｃ３０ヒドロカルビル基に置換されるか、またはＣ１〜Ｃ３０複素環基を形成する、
（ｉｖ）Ｃ２〜Ｃ６０ホスフィンオキシド基、ここで、上記ホスフィンオキシド基の上記リン原子はヒドロカルビル、ハロゲン化ヒドロカルビル、およびヒドロカルビルオキシから個別に選択された２つのＣ１〜Ｃ３０の基に置換されるか、または上記ホスフィンオキシド基の上記リン原子はＣ１〜Ｃ３０複素環基を形成する、
（ｖ）Ｃ１〜Ｃ２２シリル基、
（ｖｉ）Ｃ１〜Ｃ３０アルキル基、
（ｖｉｉ）Ｃ１〜Ｃ１０アルキルシリル基、
（ｖｉｉｉ）Ｃ６〜Ｃ２２アリールシリル基、
（ｉｘ）Ｃ３〜Ｃ３０シクロアルキル基、
（ｘ）Ｃ２〜Ｃ３０ヘテロシクロアルキル基、
（ｘｉ）Ｃ６〜Ｃ３０アリール基、
（ｘｉｉ）Ｃ２〜Ｃ３０ヘテロアリール基、
（ｘｉｉｉ）Ｃ１〜Ｃ２０アルコキシ基、
（ｘｉｖ）Ｃ１〜Ｃ３０パーフルオロ−ヒドロカルビル基、
（ｘｖ）Ｃ１〜Ｃ１０トリフルオロアルキル基、または
（ｘｖｉ）シアノ基。
【００４２】
一実施形態において、ＥＴ基はカルバゾリル基ではない。
【００４３】
さらなる実施形態によれば、式（Ｉａ）において、
Ｒ１〜Ｒ５は個別に置換または非置換Ｃ６〜Ｃ１２アリール基、置換または非置換Ｃ５〜Ｃ９ヘテロアリール基であり；
ａ〜ｅは個別に０または１および４≦ａ＋ｂ＋ｃ＋ｄ＋ｅ≦５の整数であり；
Ｌは単結合、置換もしくは非置換Ｃ６〜Ｃ１２アリーレン基、または置換もしくは非置換Ｃ５〜Ｃ９ヘテロアリーレン基であり；
ＥＴは、非置換Ｃ６〜Ｃ１８アリールもしくは非置換Ｃ５〜Ｃ２０ヘテロアリール基、または置換Ｃ６〜Ｃ１８アリールもしくは置換Ｃ５〜Ｃ２０ヘテロアリール基であり；
上記置換基において、少なくとも１つの水素は下記に置き換えられる：
（ｉ）重水素、
（ｉｉ）Ｃ１〜Ｃ１２アルキル基、
（ｉｉｉ）Ｃ６〜Ｃ１２アリール基、
（ｉｖ）Ｃ５〜Ｃ９ヘテロアリール基、または
（ｖ）Ｃ１〜Ｃ１２アルコキシ基。
【００４４】
一実施形態において、ＥＴ基はカルバゾリル基ではない。
【００４５】
さらなる実施形態によれば、Ａｒ１はフェニルまたはビフェニリルであり、Ｌは単結合である。
【００４６】
さらなる実施形態によれば、第１電子伝達化合物は式（Ｉｂ）に記載の化合物である。
【００４７】
【化３】
2018129502.tif 000005
【００４８】
ここで、式Ｉｂにおいて、
Ｘ１〜Ｘ１１は個別にＮ、Ｃ、またはＣＲａであり；
Ｒａは個別に、水素、重水素、Ｃ１〜Ｃ３０アルキル基、Ｃ３〜Ｃ３０シクロアルキル基、Ｃ６〜Ｃ３０アリール基、Ｃ６〜Ｃ３０ジアリールアミン基、Ｃ１〜Ｃ３０アルコキシ基、Ｃ３〜Ｃ２１シリル基、Ｃ３〜Ｃ２１シリルオキシ基、Ｃ１〜Ｃ３０アルキルチオール基、Ｃ６〜Ｃ３０アリールチオール基、ハロゲン、Ｃ１〜Ｃ３０ハロゲン化ヒドロカルビル基、シアノ基であり；
Ｒ１〜Ｒ５は個別に置換または非置換Ｃ６〜Ｃ３０アリール基、置換または非置換Ｃ２〜Ｃ３０ヘテロアリール基であり；
ａ〜ｅは個別に０または１および４≦ａ＋ｂ＋ｃ＋ｄ＋ｅ≦５の整数であり；
Ｌは単結合、置換または非置換Ｃ６〜Ｃ３０アリーレン基、置換または非置換Ｃ２〜Ｃ３０ヘテロアリーレン基であり；
ＥＴは、非置換Ｃ６〜Ｃ４０アリールもしくは非置換Ｃ２〜Ｃ４０ヘテロアリール基、または置換Ｃ６〜Ｃ４０アリールもしくは置換Ｃ２〜Ｃ４０ヘテロアリール基であり；
上記置換基において、少なくとも１つの水素は下記に置き換えられる：
（ｉ）重水素、
（ｉｉ）ハロゲン、
（ｉｉｉ）Ｃ１〜Ｃ６０第三級アミノ基、ここで、上記Ｃ２〜Ｃ６０第三級アミノ基の上記窒素原子は個別に選択された２つのＣ１〜Ｃ３０ヒドロカルビル基に置換されるか、またはＣ１〜Ｃ３０複素環基を形成する、
（ｉｖ）Ｃ２〜Ｃ６０ホスフィンオキシド基、ここで、上記ホスフィンオキシド基の上記リン原子はヒドロカルビル、ハロゲン化ヒドロカルビル、およびヒドロカルビルオキシから個別に選択された２つのＣ１〜Ｃ３０の基に置換されるか、または上記ホスフィンオキシド基の上記リン原子はＣ１〜Ｃ３０複素環基を形成する、
（ｖ）Ｃ１〜Ｃ２２シリル基、
（ｖｉ）Ｃ１〜Ｃ３０アルキル基、
（ｖｉｉ）Ｃ１〜Ｃ１０アルキルシリル基、
（ｖｉｉｉ）Ｃ６〜Ｃ２２アリールシリル基、
（ｉｘ）Ｃ３〜Ｃ３０シクロアルキル基、
（ｘ）Ｃ２〜Ｃ３０ヘテロシクロアルキル基、
（ｘｉ）Ｃ６〜Ｃ３０アリール基、
（ｘｉｉ）Ｃ２〜Ｃ３０ヘテロアリール基、
（ｘｉｉｉ）Ｃ１〜Ｃ２０アルコキシ基、
（ｘｉｖ）Ｃ１〜Ｃ３０パーフルオロ−ヒドロカルビル基、
（ｘｖ）Ｃ１〜Ｃ１０トリフルオロアルキル基、または
（ｘｖｉ）シアノ基。
【００４９】
好ましくは、Ｒａは水素、重水素、Ｃ１〜Ｃ３０アルキル基、Ｃ３〜Ｃ３０シクロアルキル基、Ｃ６〜Ｃ３０アリール基、またはＣ１〜Ｃ３０アルコキシ基から個別に選択される。
【００５０】
一実施形態において、ＥＴ基はカルバゾリル基ではない。
【００５１】
さらなる実施形態によれば、第１電子伝達層は式（Ｉｃ）に記載の第１電子マトリクス化合物を含む。
【００５２】
【化４】
2018129502.tif 000006
【００５３】
ここで、式Ｉｃにおいて、
Ｒ１〜Ｒ５は個別に置換または非置換Ｃ６〜Ｃ３０アリール基、置換または非置換Ｃ２〜Ｃ３０ヘテロアリール基であり；
ａ〜ｅは個別に０または１および４≦ａ＋ｂ＋ｃ＋ｄ＋ｅ≦５の整数であり、
Ｌは単結合、置換または非置換Ｃ６〜Ｃ３０アリーレン基、置換または非置換Ｃ２〜Ｃ３０ヘテロアリーレン基であり、
ＥＴは、非置換Ｃ６〜Ｃ４０アリールもしくは非置換Ｃ２〜Ｃ４０ヘテロアリール基、または置換Ｃ６〜Ｃ４０アリールもしくは置換Ｃ２〜Ｃ４０ヘテロアリール基であり；
上記置換基において、少なくとも１つの水素は下記に置き換えられる：
（ｉ）重水素、
（ｉｉ）ハロゲン、
（ｉｉｉ）Ｃ１〜Ｃ６０第三級アミノ基、ここで、上記Ｃ２〜Ｃ６０第三級アミノ基の上記窒素原子は個別に選択された２つのＣ１〜Ｃ３０ヒドロカルビル基に置換されるか、またはＣ１〜Ｃ３０複素環基を形成する、
（ｉｖ）Ｃ２〜Ｃ６０ホスフィンオキシド基、ここで、上記ホスフィンオキシド基の上記リン原子はヒドロカルビル、ハロゲン化ヒドロカルビル、およびヒドロカルビルオキシから個別に選択された２つのＣ１〜Ｃ３０の基に置換されるか、または上記ホスフィンオキシド基の上記リン原子はＣ１〜Ｃ３０複素環基を形成する、
（ｖ）Ｃ１〜Ｃ２２シリル基、
（ｖｉ）Ｃ１〜Ｃ３０アルキル基、
（ｖｉｉ）Ｃ１〜Ｃ１０アルキルシリル基、
（ｖｉｉｉ）Ｃ６〜Ｃ２２アリールシリル基、
（ｉｘ）Ｃ３〜Ｃ３０シクロアルキル基、
（ｘ）Ｃ２〜Ｃ３０ヘテロシクロアルキル基、
（ｘｉ）Ｃ６〜Ｃ３０アリール基、
（ｘｉｉ）Ｃ２〜Ｃ３０ヘテロアリール基、
（ｘｉｉｉ）Ｃ１〜Ｃ２０アルコキシ基、
（ｘｉｖ）Ｃ１〜Ｃ３０パーフルオロ−ヒドロカルビル基、
（ｘｖ）Ｃ１〜Ｃ１０トリフルオロアルキル基、または
（ｘｖｉ）シアノ基。
【００５４】
一実施形態において、ＥＴ基はカルバゾリル基ではない。
【００５５】
さらなる実施形態によれば、式（Ｉｃ）において、
【００５６】
【化５】
2018129502.tif 000007
【００５７】
Ｒ１〜Ｒ５は個別に置換または非置換Ｃ６〜Ｃ３０アリール基、置換または非置換Ｃ２〜Ｃ３０ヘテロアリール基であり；
ａ〜ｄは１であり；
ｅは０であり；
Ｌは単結合、置換または非置換Ｃ６〜Ｃ３０アリーレン基、置換または非置換Ｃ２〜Ｃ３０ヘテロアリーレン基であり、
ＥＴは、非置換Ｃ６〜Ｃ４０アリールもしくは非置換Ｃ２〜Ｃ４０ヘテロアリール基、または置換Ｃ６〜Ｃ４０アリールもしくは置換Ｃ２〜Ｃ４０ヘテロアリール基であり；
上記置換基において、少なくとも１つの水素は下記に置き換えられる：
（ｉ）重水素、
（ｉｉ）ハロゲン、
（ｉｉｉ）Ｃ１〜Ｃ６０第三級アミノ基、ここで、上記Ｃ２〜Ｃ６０第三級アミノ基の上記窒素原子は個別に選択された２つのＣ１〜Ｃ３０ヒドロカルビル基に置換されるか、またはＣ１〜Ｃ３０複素環基を形成する、
（ｉｖ）Ｃ１〜Ｃ２２シリル基、
（ｖ）Ｃ１〜Ｃ３０アルキル基、
（ｖｉ）Ｃ１〜Ｃ１０アルキルシリル基、
（ｖｉｉ）Ｃ６〜Ｃ２２アリールシリル基、
（ｖｉｉｉ）Ｃ３〜Ｃ３０シクロアルキル基、
（ｉｘ）Ｃ２〜Ｃ３０ヘテロシクロアルキル基、
（ｘ）Ｃ６〜Ｃ３０アリール基、
（ｘｉ）Ｃ２〜Ｃ３０ヘテロアリール基、
（ｘｉｉ）Ｃ１〜Ｃ２０アルコキシ基、
（ｘｉｉｉ）Ｃ１〜Ｃ３０パーフルオロ−ヒドロカルビル基、
（ｘｉｖ）Ｃ１〜Ｃ１０トリフルオロアルキル基、または
（ｘｖ）シアノ基。
【００５８】
好ましくは、Ｒ１〜Ｒ５は置換または非置換Ｃ６〜Ｃ１８アリール基またはＣ５〜Ｃ１８ヘテロアリール基から個別に選択され、より好ましくは置換または非置換Ｃ６〜Ｃ１８アリール基から個別に選択される。好ましくは、Ｒ１〜Ｒ５は置換されていない。一実施形態において、ＥＴ基はカルバゾリル基ではない。
【００５９】
式Ｉの化合物がこの範囲内で選択され、特に、真空蒸着によって成膜された層である場合、特に良好なパフォーマンスを得ることができる。
【００６０】
１つ以上の置換基は、Ｃ４〜Ｃ１２アルキルまたはＣ４〜Ｃ１２アルコキシから選択されてもよい。
【００６１】
式Ｉの化合物がこの範囲から選択された場合、溶液によって処理された層において特に良好な性質が得られる。
【００６２】
好ましくは、Ｌは単結合または非置換フェニルから選択される。
【００６３】
さらなる実施形態によれば、ＥＴ基はＣ２〜Ｃ３０ヘテロアリール基であり、好ましくは、ＥＴは式Ｅ１またはＥ２から選択され：
【００６４】
【化６】
2018129502.tif 000008
【００６５】
ここで、
Ａｒ’およびＡｒ”はＣ６〜Ｃ１８アリールから個別に選択され、好ましくは、Ｃ６〜Ｃ１２アリールから個別に選択される。
【００６６】
好ましくは、ＥＴは式Ｅ１から選択される。
【００６７】
好ましくは、式Ｉの化合物は本質的に非発光性である。
【００６８】
本明細書の文脈において、「本質的に非発光性」という用語は、その化合物または層の、デバイスからの可視発光スペクトルに対する寄与が、当該可視発光スペクトルに対して１０％未満、好ましくは５％未満であることを意味する。可視発光スペクトルとは波長が約≧３８０ｎｍ〜約≦７８０ｎｍの発光スペクトルである。
【００６９】
本発明のさらなる態様によれば、第１電子伝達マトリクス化合物の還元電位は、テトラヒドロフランにおけるＦｃ／Ｆｃ＋に対するサイクリックボルタンメトリーによって同じ条件下で測定した場合、トリフェニルホスフィンオキシドについて得られた値ほどは負の値ではなく、テトラキス（キノキサリン−５−イルオキシ）ジルコニウムについて得られた値よりも負の値である。
【００７０】
これらの条件下において、トリフェニルホスフィンオキシドの還元電位は約−３．０６Ｖであり、テトラキス（キノキサリン−５−イルオキシ）ジルコニウムの還元電位は約−１．７８Ｖである。
【００７１】
本発明のさらなる態様によれば、第１電子伝達マトリクス化合物の還元電位は、テトラヒドロフランにおけるＦｃ／Ｆｃ＋に対するサイクリックボルタンメトリーによって同じ条件下で測定した場合、トリフェニルホスフィンオキシドについて得られた各値ほどは負の値ではなく、好ましくはビス（４−（９Ｈ−カルバゾール−９−イル）フェニル）−（フェニル）ホスフィンオキシドについて得られた各値ほどは負の値ではなく、より好ましくは３−（［１，１’−ビフェニル］−４−イル）−５−（４−（ｔ−ブチル）フェニル）−４−フェニル−４Ｈ−１，２，４−トリアゾールについて得られた各値ほどは負の値ではなく、さらに好ましくはピレンについて得られた各値ほどは負の値ではなく、最も好ましくは２，７−ジ−ピレニル−９，９−スピロビフルオレンについて得られた各値ほどは負の値ではなく、また好ましくは４，７−ジフェニル−１，１０−フェナントロリンについて得られた各値ほどは負の値ではなく、また好ましくは２，４，７，９−テトラフェニル−１，１０−フェナントロリンについて得られた各値ほどは負の値ではなく、また好ましくは７−（［１，１’−ビフェニル］−４−イル）ジベンゾ［ｃ，ｈ］アクリジンについて得られた各値ほどは負の値ではなく、また好ましくは２，４，６−トリフェニルトリアジンについて得られた各値ほどは負の値ではなく、さらに好ましくは２，４，６−トリ（ビフェニル−４−イル）−１，３，５−トリアジンについて得られた各値ほどは負の値ではない。
【００７２】
本発明のさらなる態様によれば、第１電子伝達マトリクス化合物の還元電位は、テトラヒドロフランにおけるＦｃ／Ｆｃ＋に対するサイクリックボルタンメトリーによって同じ条件下で測定した場合、テトラキス（キノキサリン−５−イルオキシ）ジルコニウムについて得られた各値よりも負の値であってもよく、好ましくは４，４’−ビス（４，６−ジフェニル−１，３，５−トリアジン−２−イル）−１，１’−ビフェニルについて得られた各値よりも負の値であってもよく、最も好ましくは２，４，６−トリ（ビフェニル−４−イル）−１，３，５−トリアジンについて得られた各値よりも負の値であってもよい。
【００７３】
本発明のさらなる態様によれば、テトラヒドロフランにおけるＦｃ／Ｆｃ＋に対して測定した場合、第１電子マトリクス化合物の還元電位は−２．３５Ｖほどは負ではなく−２．１４Ｖよりも負であり、好ましくは−２．３Ｖほどは負ではなく−２．１６Ｖよりも負であり、より好ましくは−２．２５Ｖほどは負ではなく−２．１６Ｖよりも負であってもよい。
【００７４】
還元電位は、定電位装置Ｍｅｔｒｏｈｍ  ＰＧＳＴＡＴ３０およびソフトウェアＭｅｔｒｏｈｍ  Ａｕｔｏｌａｂ  ＧＰＥＳを用いた室温でのサイクリックボルタンメトリーによって測定可能である。特定の化合物に与えられる還元電位は、被測定物質のアルゴン脱気した乾燥ＴＨＦ（０．１Ｍ）溶液中、アルゴン雰囲気下で、白金作用電極間の０．１Ｍヘキサフルオロリン酸テトラブチルアンモニウム支持電解質およびＡｇ／ＡｇＣｌ疑似標準電極（Ｍｅｔｒｏｈｍ社製の銀棒電極）を用いて、走査速度１００ｍＶ／sで測定した。ここで、当該Ａｇ／ＡｇＣｌ疑似標準電極は塩化銀に覆われた銀ワイヤからなり、測定溶液に直接含浸されている。最初の測定は、作用電極に設定される電位の最大範囲で行われ、以降の測定においてその範囲を適宜調整した。最後の３回の測定は、基準としてフェロセン（濃度０．１Ｍ）を添加して行った。対象化合物のカソードおよびアノードのピークに対応する電位の平均は、基準Ｆｃ＋／Ｆｃレドックス対について測定されたカソードおよびアノードの電位の平均を差し引いた後、最終的に上述の報告された値をもたらした。報告された比較化合物だけでなく、すべての対象化合物も明確な可逆的電気化学性質を示した。
【００７５】
別の一態様によれば、式Ｉの化合物のガラス転移温度（Ｔｇ）は、≦１２５℃〜≦２００℃の範囲から、好ましくは≦１３０℃〜≦１８０℃の範囲から選択されてもよい。
【００７６】
ガラス転移温度は窒素雰囲気下で測定することができ、当該測定は示差走査熱量計Ｍｅｔｔｌｅｒ  Ｔｏｌｅｄｏ  ＤＳＣ８２２ｅを用いて１０Ｋ／分の加熱速度で行われる。当該測定については、ＤＩＮ  ＥＮ  ＩＳＯ１１３５７（２０１０年３月公開）を参照。
【００７７】
以下の構造Ａ１〜Ａ１８を有する式Ｉの化合物が特に好ましい：
【００７８】
【化７】
2018129502.tif 000009
2018129502.tif 000010
2018129502.tif 000011
【００７９】
〔第２電子伝達マトリクス化合物〕
第２電子伝達マトリクスは特に限定されない。発光層の外側に設けられる本発明のデバイスに含まれる他の物質と同様に、第２電子伝達マトリクスは発光しなくてもよい。
【００８０】
一実施形態によれば、第２電子伝達マトリクスは有機化合物、有機金属化合物、または金属錯体であり得る。
【００８１】
一実施形態によれば、第２電子伝達マトリクスは、少なくとも６個の非局在化電子の共役系を含む共有結合化合物であってもよい。共有結合材料を最も広義に解釈すれば、すべての化学結合中少なくとも５０％が共有結合である材料が共有結合材料であると理解され、ここで、配位結合も共有結合であると考えられる。本出願において、最も広義に解釈した場合の共有結合材料という用語は、有機化合物からだけでなく、例えば置換２，４，６−トリボラ−１，３，５トリアジンといった炭素を含まない構造部分を含む化合物から主に選択される、または例えばアルミニウムトリス（８−ヒドロキシキノリノラート）といった金属錯体から主に選択される、すべての一般的な電子伝達マトリクスを包含する。
【００８２】
分子的共有結合材料は、好ましくは真空熱蒸発（ＶＴＥ）によって加工可能な程度に安定している低分子量化合物を含んでもよい。または、共有結合材料は高分子共有結合化合物を含んでもよく、好ましくは、溶媒に対して可溶な化合物であって、したがって溶液の形態で処理可能である化合物を含んでもよい。実質的に共有結合を有する高分子材料は架橋されて無限の不規則なネットワークを形成し得ることを理解すべきであるが、そのような実質的に共有結合を有する架橋高分子マトリクス化合物はなおも骨格原子および周辺原子の両方を含むと推定される。共有結合化合物の骨格原子は、少なくとも２つの隣接原子と共有結合している。共有結合化合物の他の原子は、１つの隣接原子と共有結合している周辺原子である。ケイ素、ゲルマニウム、ヒ化ガリウム、リン化インジウム、硫化亜鉛、ケイ酸塩ガラス等のような部分的に共有結合を有するが実質的に周辺原子を欠く無機無限結晶または完全架橋ネットワークは、本願の意味において共有結合マトリクスとはみなされない。これは、そのような完全架橋共有結合材料が、そのような材料によって形成された相の表面上のみに周辺原子を含んでいるためである。カチオンおよびアニオンを含む化合物も、少なくとも当該カチオンまたは少なくとも当該アニオンが少なくとも１０個の共有結合原子を含んでいる場合に、共有結合化合物であるとみなされる。
【００８３】
共有結合を有する第２電子伝達マトリクス化合物の好ましい例としては有機化合物が挙げられ、当該有機化合物は主に共有結合したＣ、Ｈ、Ｏ、Ｎ、Ｓからなり、共有結合したＢ、Ｐ、Ａｓ、Ｓｅも任意に含んでもよい。一実施形態において、第２電子伝達マトリクス化合物には金属原子が含まれておらず、第２電子伝達マトリクス化合物の骨格原子の大部分は、Ｃ、Ｏ、Ｓ、Ｎから選択される。
【００８４】
他の実施形態において、第２電子伝達マトリクス化合物は、少なくとも６個、より好ましくは少なくとも１０個、さらに好ましくは少なくとも１４個の非局在化電子の共役系を含む。
【００８５】
非局在化電子の共役系の例としては、パイ結合およびシグマ結合が交互に起こる系が挙げられる。原子間にパイ結合を有する１つ以上の２原子構造単位は、少なくとも１つの孤立電子対を持つ原子（一般的に、Ｏ、Ｓ、Ｓｅ、Ｔｅから選択される二価原子、またはＮ、Ｐ、Ａｓ、Ｓｂ、Ｂｉから選択される三価原子）に任意に置き換わってもよい。好ましくは、非局在化電子の共役系はヒュッケル則に準拠した少なくとも１つの芳香族環またはヘテロ芳香族環を含む。また、好ましくは、第２電子伝達マトリクス化合物は、共有結合によって連結されたかまたは縮合された少なくとも２つの芳香族環またはヘテロ芳香族環を含んでもよい。
【００８６】
特定の実施形態のうちの１つにおいて、第２電子伝達マトリクス化合物は、共有結合原子からなる環を含み、当該環における少なくとも１つの原子はリンである。
【００８７】
より好ましい実施形態において、共有結合原子からなるリン含有環は、ホスフェピン環である。
【００８８】
他の好ましい実施形態において、共有結合マトリクス化合物は、ホスフィンオキシド基を含む。また、好ましくは、実質的に共有結合を含むマトリクス化合物は少なくとも１つの窒素原子を含む複素環を有している。本発明のデバイスに用いる第２電子伝達マトリクス化合物として特に有利な窒素含有複素環化合物の例としては、ピリジン構造部分、ジアジン構造部分、トリアジン構造部分、キノリン構造部分、ベンゾキノリン構造部分、キナゾリン構造部分、アクリジン構造部分、ベンゾアクリジン構造部分、ジベンゾアクリジン構造部分、ジアゾール構造部分、およびベンゾジアゾール構造部分を、単独またはそれらの組合せで備えているマトリクスが挙げられる。
【００８９】
第２マトリクス化合物の分子量（Ｍｗ）は、４００ｇ／ｍｏｌ以上８５０ｇ／ｍｏｌ以下の範囲内、好ましくは４５０ｇ／ｍｏｌ以上８３０ｇ／ｍｏｌ以下の範囲内であってもよい。分子量がこの範囲内で選択される場合、特に、良好な長期安定性が認められる温度の真空下において、再現可能な蒸発および蒸着を行うことができる。
【００９０】
好ましくは、第２電子伝達マトリクス化合物は、本質的に非発光性であってもよい。
【００９１】
一実施形態において、第２電子伝達マトリクス化合物の双極子モーメントは、０デバイ以上２．３デバイ以下、好ましくは０．８デバイ以上２．２デバイ以下、また、好ましくは１デバイ以上２．２デバイ以下、また、好ましくは１．５デバイ以上２．２デバイ以下から選択されてもよい。他の実施形態において、第２電子伝達マトリクス化合物は２．３デバイよりも高い双極子モーメントを有してもよい。好ましい実施形態として、元素金属から選択されるレドックスドーパントと組み合わせてもよい。
【００９２】
別の一態様によれば、第２電子伝達マトリクス化合物の還元電位は、テトラヒドロフランにおけるＦｃ／Ｆｃ＋に対して−２．２Ｖよりも負であり−２．３５Ｖほどは負ではなく、好ましくは−２．２５Ｖよりも負であり−２．３Ｖほどは負ではない範囲から選択されてもよい。
【００９３】
〔レドックスｎドーパント〕
レドックスｎドーパントとは、電子伝達マトリクスに埋め込まれた場合、同一の物理的条件下におけるニートマトリクスと比較して、自由電子濃度を増加させる化合物であると理解される。
【００９４】
エレクトロルミネッセンス素子、例えばＯＬＥＤの動作条件下において、レドックスｎドーパントは発光しなくてもよい。一実施形態において、レドックスｎドーパントは、元素金属、電気的に中性な金属錯体、および／または電気的に中性な有機ラジカルから選択される。
【００９５】
ｎドーパントの強度の最も実用的な基準は、ｎドーパントのレドックス電位値である。レドックス電位値が取り得る負の程度については特に限定されない。
【００９６】
有機発光ダイオードに使用される通常の電子伝達マトリクスの還元電位は、フェロセン／フェロセニウム基準レドックス対に対するサイクリックボルタンメトリーによって測定した場合、おおよそ、約−１．８Ｖ〜約−３．１Ｖの範囲内である。そのようなマトリクスを効果的にｎドープ可能なｎドーパントについて、実際に適用可能なレドックス電位はわずかに広い範囲である約−１．７Ｖ〜約−３．３Ｖである。
【００９７】
レドックス電位の測定は、実際には、同一の化合物の還元物および酸化物からなる対応するレドックス対に対して行われる。
【００９８】
レドックスｎドーパントが電気的に中性な金属錯体および／または電気的に中性な有機ラジカルである場合、当該レドックスｎドーパントのレドックス電位の測定は、以下によって形成されるレドックス対に対して実際には行われる：
（ｉ）電気的に中性な金属錯体、および電気的に中性な金属錯体から１つの電子を取り除くことによって形成されたカチオンラジカル、または、
（ｉｉ）電気的に中性な有機ラジカル、および電気的に中性な有機ラジカルから１つの電子を取り除くことによって形成されたカチオン。
【００９９】
好ましくは、電気的に中性な金属錯体および／または電気的に中性な有機ラジカルのレドックス電位は、下記（ｉ）および（ｉｉ）からなる対応するレドックス対についてフェロセン／フェロセニウム基準レドックス対に対するサイクリックボルタンメトリーによって測定した場合、−１．７Ｖよりも負の値であり、好ましくは−１．９Ｖよりも負の値であり、より好ましくは−２．１Ｖよりも負の値であり、さらに好ましくは−２．３Ｖよりも負の値であり、最も好ましくは−２．５Ｖよりも負の値である。
【０１００】
（ｉ）電気的に中性な金属錯体、および電気的に中性な金属錯体から１つの電子を取り除くことによって形成されたカチオンラジカル、または、
（ｉｉ）電気的に中性な有機ラジカル、および電気的に中性な有機ラジカルから１つの電子を取り除くことによって形成されたカチオン。
【０１０１】
好ましい実施形態において、ｎドーパントのレドックス電位は、選択された電子伝達マトリクスの還元電位値に対して約±０．５Ｖの値である。
【０１０２】
レドックスｎドーパントとして好適な電気的に中性な金属錯体としては、例えば、低酸化状態にあるいずれかの遷移金属の強く還元的な錯体であってもよい。特に強いレドックスｎドーパントは、例えば、ＷＯ２００５／０８６２５１により詳細に記載されているように、Ｗ２（ｈｐｐ）４等のＣｒ（ＩＩ）、Ｍｏ（ＩＩ）および／またはＷ（ＩＩ）グアニジナート錯体から選択され得る。
【０１０３】
レドックスｎドーパントとして好適な電気的に中性な有機ラジカルは、例えば、ＥＰ１８３７９２６Ｂ１、ＷＯ２００７／１０７３０６、またはＷＯ２００７／１０７３５６により詳細に記載されているように、有機ラジカルの安定した二量体、オリゴマーまたは重合体からの付加的なエネルギーの供給によって生成された有機ラジカルであってもよい。
【０１０４】
元素金属とは、ニート金属状態の金属、金属合金状態の金属、または自由原子もしくは金属クラスター状態の金属であると理解される。金属相（例えば、ニートバルク金属）からの真空熱蒸発によって蒸着された金属は、当該金属の元素形態で蒸発すると理解されている。蒸発した元素金属が共有結合マトリクスと共に蒸着される場合、金属原子および／またはクラスターが共有結合マトリクスに埋め込まれることがさらに理解されている。言い換えれば、真空熱蒸発によって調製された、金属ドープされた共有結合材料はいずれも、少なくとも部分的に元素形態の金属を含んでいることが理解されている。
【０１０５】
民生電子機器における使用については、安定した核種を含む金属または放射性崩壊の非常に長い半減期を有する核種を含む金属のみが適用可能である。核安定性の許容レベルとしては、天然カリウムの核安定性とすることができる。
【０１０６】
一実施形態において、ｎドーパントは、アルカリ金属、アルカリ土類金属、希土類金属、および第１遷移系列の金属Ｔｉ、Ｖ、ＣｒおよびＭｎから選択される電気陽性金属から選択される。好ましくは、ｎドーパントはＬｉ、Ｎａ、Ｋ、Ｒｂ、Ｃｓ、Ｍｇ、Ｃａ、Ｓｒ、Ｂａ、Ｓｍ、Ｅｕ、Ｔｍ、Ｙｂから選択され；より好ましくはＬｉ、Ｎａ、Ｋ、Ｒｂ、Ｃｓ、Ｍｇ、およびＹｂから選択され、さらに好ましくはＬｉ、Ｎａ、Ｃｓ、およびＹｂから選択され、最も好ましくはＬｉ、Ｎａ、およびＹｂから選択される。
【０１０７】
レドックスドーパントは本質的に非発光性であってもよい。
【０１０８】
〔ＥＴＬ積層体〕
他の実施形態によれば、第１マトリクス化合物および第２マトリクス化合物として異なる化合物を選択してもよく、その場合、
第１電子伝達層は式（Ｉ）の第１マトリクス化合物からなり；
第２電子伝達層は式（ＩＩ）の第２マトリクス化合物およびアルカリ金属塩またはアルカリ金属有機錯体からなる。
【０１０９】
好ましくは、第１電子伝達層および第２電子伝達層は、本質的に非発光性であってもよい。
【０１１０】
他の実施形態によれば、第１電子伝達層は、発光層と直接接触してもよい。
【０１１１】
他の実施形態によれば、第１電子伝達層は、第２電子伝達層と直接接触してもよい。
【０１１２】
他の実施形態によれば、第１電子伝達層は、発光層と第２電子伝達層との間に接触しながら挟まれてもよい。
【０１１３】
他の実施形態によれば、第２電子伝達層は、電子注入層と直接接触してもよい。
【０１１４】
他の実施形態によれば、第２電子伝達層は、第１電子伝達層と電子注入層との間に接触しながら挟まれてもよい。
【０１１５】
他の実施形態によれば、第２電子伝達層は、カソード電極と直接接触してもよい。
【０１１６】
他の実施形態によれば、第２電子伝達層は、第１電子伝達層とカソード層との間に接触しながら挟まれてもよい。
【０１１７】
他の実施形態によれば、第１電子伝達層が発光層と第２電子伝達層との間に接触しながら挟まれ、第２電子伝達層が第１電子伝達層と電子注入層との間に接触しながら挟まれてもよい。
【０１１８】
本発明の別の一態様によれば、本願に記載のいずれかの実施形態に係る少なくとも１つの有機発光デバイスを備える電子デバイスを提供し、好ましくは、本願に記載の実施形態のうちの１つにおける有機発光ダイオードを備える電子デバイスを提供する。より好ましくは、電子デバイスは表示装置である。
【０１１９】
〔図面の簡単な説明〕
図１は、本発明の一実施形態に係る有機発光ダイオードを示す断面図である。
【０１２０】
図２は、本発明の一実施形態に係る有機発光ダイオードの有機層の一部を具体的に示す断面図である。
【０１２１】
図３は、本発明の一実施形態に係る有機発光ダイオードの有機層の一部を具体的に示す断面図である。
【０１２２】
以下、図面について、実施例に基づきより詳細に説明する。しかしながら、本開示は以下の図面に限定されない。
【０１２３】
図１〜図３は、本発明の一実施形態に係る有機発光ダイオード１００、３００、および４００を概略的に示す断面図である。以下、図１を参照しながら、本発明の一実施形態に係る有機発光ダイオードの構造、および当該有機発光ダイオードの製造方法を説明する。有機発光ダイオード１００は、アノード１１０、正孔伝達領域（任意）と、発光層１３０とを含む有機層積層体１０５、およびカソード１５０が順に積層した構造を有している。
【０１２４】
基板をアノード１１０の上またはカソード１５０の下に配置してもよい。基板は、一般的な有機発光ダイオードに使用される通常の基板から選択されてもよく、ガラス基板または透明プラスチック基板であってもよい。
【０１２５】
アノード１１０は、基板上にアノード材料を蒸着するかまたはスパッタリングすることによって形成されてもよい。アノード材料は、正孔注入を容易にする高い仕事関数を有する材料から選択することができる。アノード１１０は、反射電極、半透過電極、または透過電極であってもよい。アノード材料としては、酸化インジウムスズ（ＩＴＯ）、酸化インジウム亜鉛（ＩＺＯ）、酸化スズ（ＳｎＯ２）、酸化亜鉛（ＺｎＯ）、等を用いてもよい。または、銀（Ａｇ）もしくは金（Ａｕ）もしくはそれらの合金等の金属であってもよい。
【０１２６】
アノード１１０は、単層構造または２層以上の多層構造を有してもよい。
【０１２７】
本発明の一実施形態に係る有機発光ダイオード１００、３００、および４００は、正孔伝達領域；発光層１３０；および式Ｉに記載の化合物を含む第１電子伝達層３３を備えてもよい。
【０１２８】
図２を参照すると、有機層積層体１０５の正孔伝達領域は、少なくとも２層の正孔伝達層を備えてもよい。この場合、発光層（１３０）に接触する正孔伝達層を第１正孔伝達層１３５と定義し、アノード（１１０）と接触する正孔伝達層を第２正孔伝達層３４と定義する。有機層積層体１０５は、２層の電子伝達層、すなわち第１電子伝達層３３および第２電子伝達層３１をさらに備えている。積層体１０５の正孔伝達領域は、正孔注入層、正孔伝達層、電子ブロッキング層、および緩衝層のうち少なくとも１つをさらに含んでもよい。
【０１２９】
積層体１０５の正孔伝達領域は、正孔注入層または正孔伝達層のみを含んでいてもよい。または、正孔伝達領域は、正孔注入層３６／正孔伝達層３４もしくは正孔注入層３６／正孔伝達層３４／電子ブロッキング層（１３５）がアノード１１０から順に積層されている構造を有してもよい。
【０１３０】
例えば、正孔注入層３６および電子注入層３７をさらに備えてもよく、その場合、ＯＬＥＤは、順に積層されたアノード１１０／正孔注入層３６／正孔伝達層３４／電子ブロッキング層１３５／発光層１３０／第１電子伝達層３３／第２電子伝達層３１／電子注入層３７／カソード１５０を備えてもよい。
【０１３１】
本発明の別の一態様によれば、有機エレクトロルミネッセンス素子（４００）は、アノード（１１０）、正孔注入層（３６）、正孔伝達層（３４）、任意の電子ブロッキング層（１３５）、発光層（１３０）、第１電子伝達層（３３）、第２電子伝達層（３１）、任意の電子注入層（３７）、カソード（１５０）を備え、これらの層はこの順番で配置されている。
【０１３２】
正孔注入層３６は、アノードとしてのＩＴＯと正孔伝達層３４に用いられる有機材料との間の界面特性を向上させることができる。また、正孔注入層３６を非平坦なＩＴＯ上に適用することで、ＩＴＯの表面が平坦になる。正孔注入層３６は、アノードとしてのＩＴＯの仕事関数と正孔伝達層３４の最高被占分子軌道（ＨＯＭＯ）のエネルギーレベルとの間の差を調節するために、例えば、自身のＨＯＭＯのエネルギーレベルの中央値が、ＩＴＯの仕事関数と正孔伝達層３４のＨＯＭＯのエネルギーレベルとの間の値である材料を含んでもよい。
【０１３３】
正孔伝達領域が正孔注入層３６を備えている場合、正孔注入層は、例えば、真空蒸着、スピンコーティング、鋳造、およびラングミュア・ブロジェット法（Langmuir Blodgett, ＬＢ）等の様々な方法のいずれかによって、アノード１１０上に形成されてもよい。
【０１３４】
正孔注入層が真空蒸着を用いて形成される場合、真空蒸着条件は、正孔注入層の形成に使用される材料、目的の構造、および形成される正孔注入層の熱特性によって異なり得る。例えば、真空蒸着は、約１００℃〜約５００℃の温度、約１０−６Ｐａ〜約１０−１Ｐａの圧力、および約０．１ｎｍ／ｓｅｃ〜約１０ｎｍ／ｓｅｃの蒸着速度で行われてもよい。しかしながら、蒸着条件はこれらに限定されない。
【０１３５】
正孔注入層がスピンコーティングを用いて形成される場合、コーティング条件は、正孔注入層の形成に使用される材料、目的の構造、および形成される正孔注入層の熱特性によって異なり得る。例えば、コーティング速度は約２０００ｒｐｍ〜約５０００ｒｐｍの範囲内であってもよく、コーティング後に溶媒を除去するために行われる熱処理の温度は約８０℃〜約２００℃の範囲内であってもよいが、コーティング条件はこれらに限定されない。
【０１３６】
正孔伝達層および電子ブロッキング層を形成する条件は、上述した正孔注入層の形成条件に基づいて定められてもよい。
【０１３７】
電荷伝達領域における正孔伝達部の厚さは約１０ｎｍ〜約１０００ｎｍであってもよく、例えば、約１０ｎｍ〜約１００ｎｍであってもよい。電荷伝達領域の正孔伝達伝達部が正孔注入層および正孔伝達層を備える場合、正孔注入層の厚さは約１０ｎｍ〜約１０００ｎｍ、例えば約１０ｎｍ〜約１００ｎｍであってもよく、正孔伝達層の厚さは約５ｎｍ〜約２００ｎｍ、例えば、約１０ｎｍ〜約１５０ｎｍであってもよい。電荷伝達領域の正孔伝達部、ＨＩＬ、およびＨＴＬの厚さがこれらの範囲内である場合、駆動電圧を実質的に上昇させることなく、十分な正孔伝達特性を得ることができる。
【０１３８】
正孔伝達領域に使用される正孔伝達マトリクス材料は特に限定されない。少なくとも６個の非局在化電子の共役系を含む共有結合化合物が好ましい。正孔伝達層に広く使用されている正孔伝達マトリクス材料の典型例としては、多環式芳香族炭化水素、トリアリールアミン化合物、および複素環式芳香族化合物が挙げられる。正孔伝達領域の様々な層において有用な正孔伝達マトリクスのフロンティア軌道エネルギーレベルの好適な範囲はよく知られている。レドックス対ＨＴＬマトリクスのレドックス電位／ＨＴＬマトリクスのカチオンラジカルとして表した場合（例えば、基準としてのフェロセン／フェロセニウムレドックス対に対するサイクリックボルタンメトリーによって測定した場合）、好ましい値は０．０Ｖ〜１．０Ｖの範囲内であり、より好ましくは０．２Ｖ〜０．７Ｖの範囲内であり、さらに好ましくは０．３Ｖ〜０．５Ｖの範囲内であってもよい。
【０１３９】
有機層積層体の正孔伝達領域は、上述した材料に加えて、伝導性を向上させるために電荷生成材料をさらに含んでもよい。電荷生成材料は、正孔伝達領域中に均一にまたは不均一に分散していてもよい。
【０１４０】
電荷生成材料は、例えば、ｐドーパントであってもよい。ｐドーパントはキノン誘導体、金属酸化物、およびシアノ基含有化合物のうちの１つであってもよいが、これらに限定されない。ｐドーパントの例としては、テトラシアノキノンジメタン（ＴＣＮＱ）、２，３，５，６−テトラフルオロ−テトラシアノ−１，４−ベンゾキノンジメタン（Ｆ４−ＴＣＮＱ）等のキノン誘導体；タングステン酸化物、モリブデン酸化物等の金属酸化物；および下記化合物ＨＴ−Ｄ１等のシアノ含有化合物、が挙げられるがこれらに限定されない。
【０１４１】
【化８】
2018129502.tif 000012
【０１４２】
電荷伝達領域の正孔伝達部はさらに緩衝層を含んでもよい。
【０１４３】
緩衝層はＥＭＬから発せられた光の波長に応じて当該光の光学共鳴距離を補うことが可能であり、これによって効率を向上させることができる。
【０１４４】
発光層（ＥＭＬ）は、真空蒸着、スピンコーティング、鋳造、またはＬＢ法等を用いて正孔伝達領域上に形成されてもよい。発光層が真空蒸着またはスピンコーティングを用いて形成される場合、蒸着およびコーティングの条件は発光層の形成に使用される材料によって異なり得るが、蒸着およびコーティングの条件は正孔注入層の形成条件と同様であってもよい。発光層はエミッターホスト（ＥＭＬホスト）およびエミッタードーパント（さらに、エミッターのみ）を含んでもよい。
【０１４５】
エミッターは、赤色エミッター、緑色エミッター、または青色エミッターであってもよい。
【０１４６】
一実施形態において、エミッターホストは下記式４００に示すアントラセンマトリクス化合物である：
【０１４７】
【化９】
2018129502.tif 000013
【０１４８】
式４００中、Ａｒ１１１およびＡｒ１１２のそれぞれは個別に置換または非置換Ｃ６〜Ｃ６０アリーレン基であってもよく；Ａｒ１１３〜Ａｒ１１６のそれぞれは個別に置換もしくは非置換Ｃ１〜Ｃ１０アルキル基または置換もしくは非置換Ｃ６〜Ｃ６０アリール基であってもよく；ｇ、ｈ、ｉ、およびｊのそれぞれは個別に０〜４の整数であってもよい。いくつかの実施形態において、式４００中のＡｒ１１１およびＡｒ１１２のそれぞれは個別に、フェニレン基、ナフチレン基、フェナントレニレン基、またはピレニレン基であってもよく；それぞれがフェニル基、ナフチル基、またはアントリル基の少なくとも１つに置換されたフェニレン基、ナフチレン基、フェナントレニレン基、フルオレニル基、またはピレニレン基であってもよい。
【０１４９】
式４００中、ｇ、ｈ、ｉ、およびｊのそれぞれは個別に０、１、または２の整数であってもよい。
【０１５０】
式４００中、Ａｒ１１３〜Ａｒ１１６のそれぞれは個別に、下記のうちの１つであってもよい：
フェニル基、ナフチル基、またはアントリル基の少なくとも１つに置換されたＣ１〜Ｃ１０アルキル基；
フェニル基、ナフチル基、アントリル基、ピレニル基、フェナントレニル基、またはフルオレニル基；
フェニル基、ナフチル基、アントリル基、ピレニル基、フェナントレニル基、または、
それぞれが、重水素原子、ハロゲン原子、ヒドロキシル基、シアノ基、ニトロ基、アミノ基、アミジノ基、ヒドラジン基、ヒドラゾン基、カルボキシル基、またはそれらの塩の少なくとも１つに置換された、フルオレニル基、
スルホン酸基またはその塩、
リン酸基またはその塩、
Ｃ１〜Ｃ６０アルキル基、Ｃ２〜Ｃ６０アルケニル基、Ｃ２〜Ｃ６０アルキニル基、Ｃ１〜Ｃ６０アルコキシ基、フェニル基、ナフチル基、アントリル基、ピレニル基、フェナントレニル基、または
フルオレニル基；または
【０１５１】
【化１０】
2018129502.tif 000014
【０１５２】
式（Ｙ２）または式（Ｙ３）である。
【０１５３】
【化１１】
2018129502.tif 000015
【０１５４】
式（Ｙ２）および式（Ｙ３）中、Ｘは酸素原子および硫黄原子から選択されるが、本発明の実施形態はこれらに限定されない。
【０１５５】
式（２Ｙ）において、Ｒ１１〜Ｒ１４の何れか１つはＡｒ１１１との結合に使用される。Ａｒ１１１との結合に使用されないＲ１１〜Ｒ１４およびＲ１５〜Ｒ２０は、Ｒ１〜Ｒ８と同じである。
【０１５６】
式（３Ｙ）において、Ｒ２１〜Ｒ２４の何れか１つはＡｒ１１１との結合に使用される。Ａｒ１１１との結合に使用されないＲ２１〜Ｒ２４およびＲ２５〜Ｒ３０は、Ｒ１〜Ｒ８と同じである。
【０１５７】
好ましくは、ＥＭＬホストはＮ、Ｏ、またはＳからなる群から選択される１個〜３個のヘテロ原子を含む。より好ましくは、ＥＭＬホストはＳまたはＯから選択される１個のヘテロ原子を含む。
【０１５８】
本発明のさらなる態様によれば、テトラヒドロフランにおけるＦｃ／Ｆｃ＋に対するサイクリックボルタンメトリーによって同じ条件下で測定した場合、エミッターホストの各還元電位は、７−（［１，１’−ビフェニル］−４−イル）ジベンゾ［ｃ，ｈ］アクリジンについて得られた各値よりも負の値であり、好ましくは９，９’，１０，１０’−テトラフェニル−２，２’−ビアントラセンについて得られた各値よりも負の値であり、より好ましくは２，９−ジ（［１，１’−ビフェニル］−４−イル）−４，７−ジフェニル−１，１０−フェナントロリンについて得られた各値よりも負の値であり、さらに好ましくは２，４，７，９−テトラフェニル−１，１０−フェナントロリンについて得られた各値よりも負の値であり、さらに好ましくは９，１０−ジ（ナフタレン−２−イル）−２−フェニルアントラセンについて得られた各値よりも負の値であり、さらに好ましくは２，９−ビス（２−メトキシフェニル）−４，７−ジフェニル−１，１０−フェナントロリンについて得られた各値よりも負の値であり、最も好ましくは９，９’−スピロビ［フルオレン］−２，７−ジイルビス（ジフェニルホスフィンオキシド）について得られた各値よりも負の値である。
【０１５９】
エミッターは発光を起こすために少量混合され、一般的には、三重項以上への多重励起によって発光する金属錯体等の物質であり得る。エミッターは、例えば、無機化合物、有機化合物、または有機金属化合物であってもよく、それらの１つ以上が使用されてもよい。
【０１６０】
エミッターは蛍光性エミッター（例えばｔ−フルオレン）であってもよく、その構造を下記に示す。青色蛍光性エミッターの例としては、４．４’−ビス（４−ジフェニルアミオスチリル）ビフェニル（ＤＰＡＶＢｉ）、２，５，８，１１−テトラ−ｔ−ブチルペリレン（ＴＢＰｅ）、および下記の化合物４が挙げられる。
【０１６１】
【化１２】
2018129502.tif 000016
【０１６２】
別の一態様によれば、式Ｉの化合物を含む有機半導体層が青色蛍光発光層およびカソード電極の間に配置される。
【０１６３】
エミッターは燐光性エミッターであってもよく、燐光性エミッターの例としては、Ｉｒ、Ｐｔ、Ｏｓ、Ｔｉ、Ｚｒ、Ｈｆ、Ｅｕ、Ｔｂ、Ｔｍ、Ｆｅ、Ｃｏ、Ｎｉ、Ｒｕ、Ｒｈ、Ｐｄ、またはそれらの組み合わせを含む有機金属化合物が挙げられる。燐光性エミッターは、例えば、式Ｚに表す化合物であってもよいが、これに限定されない：
Ｌ２ＭＸ（Ｚ）。
【０１６４】
式Ｚ中、Ｍは金属であり、ＬおよびＸは、Ｍと錯体化合物を形成する同一のまたは異なる配位子である。
【０１６５】
Ｍは、例えば、Ｉｒ、Ｐｔ、Ｏｓ、Ｔｉ、Ｚｒ、Ｈｆ、Ｅｕ、Ｔｂ、Ｔｍ、Ｆｅ、Ｃｏ、Ｎｉ、Ｒｕ、Ｒｈ、Ｐｄまたは、多核錯体におけるそれらの組み合わせであってもよく、ＬおよびＸは、例えば、二座配位子であってもよい。
【０１６６】
発光層の厚さは約１０ｎｍ〜約１００ｎｍであってもよく、例えば、約２０ｎｍ〜約６０ｎｍであってもよい。発光層の厚さがこれらの範囲内である場合、駆動電圧を実質的に上昇させることなく、発光層の発光特性を向上させることができる。
【０１６７】
次に、有機層積層体１０５の電子伝達領域は、発光層上に形成されてもよい。
【０１６８】
有機層積層体の電子伝達領域は、少なくとも第１電子伝達層および第２電子伝達層を含む。有機層積層体の電子伝達領域はさらに電子注入層を含んでもよい。
【０１６９】
例えば、有機層積層体の電子伝達領域は、第１電子伝達層／第２電子伝達層／電子注入層という構造を有してもよいが、これに限定されない。例えば、本発明の一実施形態に係る有機発光ダイオードは有機層積層体１０５の電子伝達領域に少なくとも２層の電子伝達層を含み、この場合、発光層に接触する電子伝達層を第１電子伝達層３３と定義する。
【０１７０】
電子伝達層は、２つ以上の異なる電子伝達マトリクス化合物を含んでもよい。
【０１７１】
有機層積層体の電子伝達領域における第１電子伝達層３３、第２電子伝達層３１、および電子注入層３７の形成条件としては、正孔注入層の形成条件が適用される。
【０１７２】
第１電子伝達層の厚さは約２ｎｍ〜約１００ｎｍであってもよく、例えば、約３ｎｍ〜約３０ｎｍであってもよい。第１電子伝達層の厚さがこれらの範囲内である場合、駆動電圧を実質的に上昇させることなく、第１電子伝達層の電子伝達補助能力を向上させることができる。
【０１７３】
第２電子伝達層の厚さは約１０ｎｍ〜約１００ｎｍであってもよく、例えば、約１５ｎｍ〜約５０ｎｍであってもよい。電子伝達層の厚さがこれらの範囲内である場合、駆動電圧を実質的に上昇させることなく、電子伝達層は十分な電子伝達能力を有することができる。
【０１７４】
本発明の別の一態様によれば、有機エレクトロルミネッセンス素子は第２電子伝達層およびカソードの間にさらに電子注入層を含む。
【０１７５】
電子注入層（ＥＩＬ）３７はカソード１５０からの電子の注入を促進することができる。
【０１７６】
本発明の別の一態様によれば、電子注入層３７は下記を含む：
（ｉ）実質的に元素形態であるアルカリ金属、アルカリ土類金属、および希土類金属から選択される電気陽性金属、好ましくはＬｉ、Ｎａ、Ｋ、Ｒｂ、Ｃｓ、Ｍｇ、Ｃａ、Ｓｒ、Ｂａ、Ｅｕ、およびＹｂ、より好ましくはＬｉ、Ｎａ、Ｍｇ、Ｃａ、Ｓｒ、およびＹｂ、さらに好ましくはＬｉおよびＹｂ、最も好ましくはＹｂから選択される電気陽性金属；および／または
（ｉｉ）アルカリ金属錯体および／またはアルカリ金属塩、好ましくはＬｉ錯体および／または塩、より好ましくはＬｉキノリノラート、さらに好ましくはリチウム８−ヒドロキシキノリノラート、最も好ましくは第２電子伝達層のアルカリ金属塩および／または錯体が注入層のアルカリ金属塩および／または錯体と同一である。
【０１７７】
電子注入層は、ＬｉＦ、ＮａＣｌ、ＣｓＦ、Ｌｉ２Ｏ、およびＢａＯから選択される少なくとも１つを含んでもよい。
【０１７８】
ＥＩＬの厚さは約０．１ｎｍ〜約１０ｎｍであってもよく、または約０．３ｎｍ〜約９ｎｍであってもよい。電子注入層の厚さがこれらの範囲内である場合、駆動電圧を実質的に上昇させることなく、電子注入層は十分な電子注入能力を有することができる。
【０１７９】
カソード１５０の材料としては、仕事関数の低い金属、合金、もしくは導電性化合物であってもよく、またはそれらの組み合わせであってもよい。カソード１５０の材料の具体例としては、リチウム（Ｌｉ）、マグネシウム（Ｍｇ）、アルミニウム（Ａｌ）、アルミニウム−リチウム（Ａｌ−Ｌｉ）、カルシウム（Ｃａ）、マグネシウム−インジウム（Ｍｇ−Ｉｎ）、マグネシウム−銀（Ｍｇ−Ａｇ）、等が挙げられる。基板上に形成された反射アノード１１０を有するトップエミッション型発光デバイスを製造するために、カソード１５０は、例えば、酸化インジウムスズ（ＩＴＯ）または酸化インジウム亜鉛（ＩＺＯ）からなる透過電極として形成されてもよい。
【０１８０】
以下、実施形態について、実施例に基づきより詳細に説明する。しかしながら、本開示は以下の実施例に限定されない。
【０１８１】
〔詳細な説明〕
式Ｉの化合物の合成および物性
式Ｉのトリアジン化合物は、ＰＣＴ出願番号ＫＲ２０１５−０１２５５１に記載の方法に基づき合成することができる。
【０１８２】
合成例１：化合物Ａ６（化学式中、化合物［３］として表記）
【０１８３】
【化１３】
2018129502.tif 000017
【０１８４】
〔第１ステップ：中間体Ｉ−５の合成〕
中間体Ｉ−４（２０．４ｇ、３４．９２ｍｍｏｌ）および１−ブロモ−３−ヨードベンゼン（１６．５ｇ、５２．３９ｍｍｏｌ）を窒素環境下において使用し、化合物１の合成方法と同じ合成方法で１３ｇの中間体Ｉ−５（６１％）を得た。
【０１８５】
〔第２ステップ：中間体Ｉ−６の合成〕
中間体Ｉ−５（１２．６ｇ、２０．５４ｍｍｏｌ）を窒素環境下において使用し、中間体Ｉ−４の合成方法と同じ合成方法で１０ｇの中間体Ｉ−６（７４％）を得た。
【０１８６】
〔第３ステップ：化合物Ａ６の合成〕
中間体Ｉ−６（１０ｇ、１５．２ｍｍｏｌ）および２−（３−ブロモフェニル）−４，６−ジフェニル−１，３，５−トリアジン（７．９ｇ、１８．３２ｍｍｏｌ）を用いて、８．７ｇの化合物Ａ６（化学式中、［３］として表記）を６８％の収量で得た。これらの試薬を窒素環境下において２５０ｍＬのテトラヒドロフラン中に溶解し、テトラキス（トリフェニルホスフィン）パラジウム（０．９ｇ、０．７５ｍｍｏｌ）をそこに添加し、その混合物を撹拌した。その後、水に飽和した炭酸カリウム（５．２ｇ、３７ｍｍｏｌ）を上述の混合物に添加し、当該混合物を８０℃で２４時間加熱および還流した。反応が完了したとき、反応溶液に水を加え、ジクロロメタンを用いて抽出を行い、無水ＭｇＳＯ４を用いて水分除去を行い、結果として得られたものを濾過して減圧下で濃縮させた。この得られた残渣をカラムクロマトグラフィによって分離および精製した。
【０１８７】
ＬＣ質量（理論値：８４２．０４ｇ／ｍｏｌ、実測値：Ｍ＋Ｈ＋＝８４３．０３ｇ／ｍｏｌ）
ベンゾキナゾリン化合物Ａ９を同じように調製した。試験した式（Ｉ）の化合物の物性を表１にまとめる。
【０１８８】
式Ｉのジベンゾアクリジン化合物は、ＷＯ２０１１／１５４１３１Ａ１に記載の方法によって合成することができる。
【０１８９】
別の代替物を合成例２に示す。本手順は、一般的に、ヘキサフェニルベンゼン構造部分を有する化合物の合成に適用することができる。
【０１９０】
合成例２：化合物Ａ１６
ステップ１：７−（４−（フェニルエチニル）フェニル）ジベンゾ［ｃ，ｈ］アクリジンの合成
【０１９１】
【化１４】
2018129502.tif 000018
【０１９２】
三つ口丸底フラスコ（２５０ｍＬ）をＮ２によって浄化する。一定流量のＮ２下において、７−（４−ブロモフェニル）ジベンゾ［ｃ，ｈ］アクリジン（１０．０ｇ、２３．０ｍｍｏｌ）、フェニルアセチレン（４．７０ｇ、４６．０ｍｍｏｌ、２．０ｅｑ．）およびビス（トリフェニルホスフィン）−パラジウム塩化物（３．２３ｇ、４．６ｍｍｏｌ、０．２ｅｑ．）を導入し、その後、ＴＨＦ中のフッ化テトラブチルアンモニウムの１Ｍ溶液（７０ｍＬ）を導入した。得られた混合物を還流まで熱し、２時間にわたって反応させた。反応の完了後、ＭｅＯＨ（７０ｍＬ）を添加し、当該溶液を放置して室温まで冷却した。冷却によって形成された沈殿物を濾過によって回収し、ＭｅＯＨ（２×５０ｍＬ）を用いて洗浄し、その後、ヘキサン（３×５０ｍＬ）を用いて洗浄し、最後に、４０℃の真空状態下で乾燥させた。
【０１９３】
収量：約７．０ｇ（約６７％、黄色がかった固体）。
【０１９４】
ステップ２：７−（３’，４’，５’，６’−テトラフェニル−［１，１’：２’，１”−テルフェニル］−４−イル）ジベンゾ［ｃ，ｈ］アクリジンの合成
【０１９５】
【化１５】
2018129502.tif 000019
【０１９６】
三つ口丸底フラスコ（１００ｍＬ）に７−（４−（フェニルエチニル）フェニル）ジベンゾ［ｃ，ｈ］アクリジン（６．８ｇ、１４．９ｍｍｏｌ）、２，３，４，５−テトラフェニルシクロペンタ−２，４−ジエノン（６．３１ｇ、１６．４ｍｍｏｌ、１．１ｅｑ．）、およびベンゾフェノン（３５ｇの溶融溶媒として）を充填した。Ｎ２を用いて固体の脱ガス処理を行った後、得られた混合物を３００℃まで熱した。１時間にわたる３００℃の還流の後、ガスの発生が止まり、その結果、混合物は約８０℃まで冷却された。トルエン（１００ｍＬ）を添加し、得られた沈殿物を濾過してトルエン（２×４０ｍＬ）で洗浄し、続けてヘキサン（２×４０ｍＬ）で洗浄した。その後、当該固体を高温のクロロベンゼン（６０ｍＬ）中で倍散することによって精製し、続けて高温のＭｅＯＨ（６０ｍＬ）中で倍散した。濾過および１２０℃の真空状態下での乾燥後、対象物を分離して黄色がかった粉末を得た。
【０１９７】
収量：約６．８ｇ（約５６％、黄色がかった固体）。
【０１９８】
ベンゾアクリジン化合物Ａ１８を同じように調製した。式Ｉのジベンゾアクリジン化合物およびその出発原料、収量、ｍ／ｚ、ガラス転移温度、テトラヒドロフランにおけるＦｃ／Ｆｃ＋に対する還元電位を表１にまとめる。
【０１９９】
【表１】
2018129502.tif 000020
2018129502.tif 000021
2018129502.tif 000022
2018129502.tif 000023
【０２００】
〔ＯＬＥＤ製作の一般的手順〕
モデルとなるボトムエミッション型青色蛍光ＯＬＥＤを以下に説明する。
【０２０１】
補助材料Ｆ１、Ｆ２、Ｆ３、Ｆ４、およびＰＤ−２を用いて作成した：
【０２０２】
【化１６】
2018129502.tif 000024
【０２０３】
ビフェニル−４−イル（９，９−ジフェニル−９Ｈ−フルオレン−２−イル）−［４−（９−フェニル−９Ｈ−カルバゾール−３−イル）フェニル］−アミン、ＣＡＳ１２４２０５６−４２−３、Ｆ１；
【０２０４】
【化１７】
2018129502.tif 000025
【０２０５】
Ｎ，Ｎ−ビス（４−（ジベンゾ［ｂ，ｄ］フラン−４−イル）フェニル）−［１，１’：４’，１”−テルフェニル］−４−アミン，ＣＡＳ１１９８３９９−６１−９，Ｆ２；
【０２０６】
【化１８】
2018129502.tif 000026
【０２０７】
１，３−ビス（９−フェニル−１，１０−フェナントロリン−２−イル）ベンゼン、ＣＡＳ７２１９６９−９４−４、Ｆ３；
【０２０８】
【化１９】
2018129502.tif 000027
【０２０９】
２，４−ジフェニル−６−（３’−（トリフェニレン−２−イル）−［１，１’−ビヘニル］−３−イル）−１，３，５−トリアジン，ＣＡＳ１６３８２７１−８５−８，Ｆ４；
【０２１０】
【化２０】
2018129502.tif 000028
【０２１１】
２，２’，２”−（シクロプロパン−１，２，３−トリイリデン）トリス（２−（ｐ−シアノテトラフルオロフェニル）アセトニトリル），ＣＡＳ１２２４４４７−８８−４，ＰＤ−２。
【０２１２】
〔デバイス例１（ボトムエミッション型青色ＯＬＥＤ）〕
ＰＤ２によってドープされた厚さ５ｎｍのＦ１（マトリクス対ドーパントの重量比が９２：８ｗｔ％）の層をＩＴＯガラス基板上に成膜し、続けてドープされていない厚さ１２５ｎｍのＦ１の層およびドープされていない厚さ１０ｎｍのＦ２の層を成膜することで、青色発光デバイスを作成した。次に、ＢＤ２００（Ｓｕｎ  Ｆｉｎｅ  Ｃｈｅｍｉｃａｌｓ製）によってドープされたＡＢＨ１１３（Ｓｕｎ  Ｆｉｎｅ  Ｃｈｅｍｉｃａｌｓ製）（３：９７ｗｔ％）の青色蛍光層を、厚さ２５ｎｍで成膜した。その後、厚さ１５ｎｍまたは２０ｎｍの試験対象化合物の中間層および元素状リチウムによってドープされた厚さ１５ｎｍまたは１０ｎｍのＦ３（０．５：９９．５ｗｔ％）の層を、発光層上に成膜した。最後に、カソードとして厚さ１００ｎｍのアルミ層を金属ドープされた層の上に成膜した。
【０２１３】
ＯＬＥＤ積層体は、ガラススライドを用いてデバイスを密閉することにより、周囲環境から保護することができる。これにより、さらなる保護のためのゲッター物質を含んだ空洞が形成される。
【０２１４】
デバイス実験の評価
先行技術と比較した本発明の実施例のパフォーマンスを判定するために、周囲条件下（２０℃）における電流効率を測定する。トップエミッション型デバイスについて、Ｋｅｉｔｈｌｅｙ２４００ソースメーターを用いて動作電圧の測定を行い、標準電流密度１０ｍＡ／ｃｍ２におけるＶとして記録する。ボトムエミッション型デバイスについては、標準電流密度は通例１５ｍＡ／ｃｍ２である。ＣＩＥ座標および明度（単位：カンデラ）の測定に、Ｉｎｓｔｒｕｍｅｎｔ  Ｓｙｓｔｅｍｓ製の較正済み分光計ＣＡＳ１４０を用いる。デバイスの寿命ＬＴを、Ｋｅｉｔｈｌｅｙ２４００ソースメーターを用いて、周囲条件（２０℃）および標準電流密度１０ｍＡ／ｃｍ２または１５ｍＡ／ｃｍ２で測定し、時間単位で記録する。デバイスの明度を較正済みフォトダイオードを用いて測定する。寿命ＬＴは、デバイスの明度がその初期値の９７％まで減少するまでの時間として定義する。
【０２１５】
トップエミッション型デバイスについては、１０ｍＡ／ｃｍ２における光出力の外部効率ＥＱＥおよび出力効率Ｐｅｆｆ（ｌｍ／Ｗ）を判定する。
【０２１６】
効率ＥＱＥを％単位で判定するために、デバイスの光出力を較正済みフォトダイオードを用いて測定する。
【０２１７】
出力効率をｌｍ／Ｗ単位で判定するために、第１ステップにおいて、Ｄｅｕｔｓｃｈｅ  Ａｋｋｒｅｄｉｔｉｅｒｕｎｇｓｓｔｅｌｌｅ（ＤＡｋｋＳ）によって較正済みのアレイ分光計ＣＡＳ１４０ＣＴ（Ｉｎｓｔｒｕｍｅｎｔ  Ｓｙｓｔｅｍｓ製）を用いて１平方メートルあたりのカンデラ（ｃｄ／ｍ２）を単位とした輝度を測定する。その後、第２ステップにおいて、輝度にπを乗算し、電圧および電流密度で除算する。
【０２１８】
ボトムエミッション型デバイスにおいて、発光は主にランバート反射によるものであり、外部量子効率（ＥＱＥ）のパーセンテージとして定量化され、出力効率の単位はｌｍ／Ｗである。
【０２１９】
補助化合物Ｆ４が技術水準の基準として機能した。色座標ｘおよびｙ、動作電圧、輝度電流効率Ｃｅｆｆ、出力効率Ｐｅｆｆ、および量子効率Ｑｅｆｆについての結果を表２に示す。
【０２２０】
【表２】
2018129502.tif 000029
【０２２１】
〔発明の効果〕
表２からわかるように、レドックスドープされた第２ＥＴＬおよびレドックスドープされたＨＴＬを含む技術水準の青色ＯＬＥＤにおいて用いられた式（Ｉ）の試験対象化合物の大半が、基準として用いた技術水準マトリクス化合物Ｆ４よりも良好な結果（太字の結果）を示した。最も印象的なのは、すべての試験対象化合物において出力効率の向上が達成されたことである。
【０２２２】
本発明は、実用的な実施形態の例として現在考えられるものと関連させて説明したが、本発明は開示された実施形態に限定されるものではなく、反対に、付随する請求項の技術思想および範囲内に含まれる様々な変更および同等の構成を包含するものとして理解されるべきである。したがって、上述の実施形態は例示的なものであって、本発明を一切限定するものではないと理解されるべきである。
【図面の簡単な説明】
【０２２３】
【図１】一実施形態に係る有機発光ダイオードを示す断面図である。
【図２】一実施形態に係る有機発光ダイオードの有機層の一部を具体的に示す断面図である。
【図３】一実施形態に係る有機発光ダイオードの有機層の一部を具体的に示す断面図である。
【図１】
2018129502.tif 000034
【図２】
2018129502.tif 000035
【図３】
2018129502.tif 000036
【外国語明細書】
2018129502000001.pdf